(57)【特許請求の範囲】
【請求項１】
砥粒と、液状媒体と、を含有するスラリであって、
前記砥粒が、第１の粒子と、当該第１の粒子に接触した第２の粒子と、を含み、
前記第１の粒子がセリウム酸化物を含有し、
前記第２の粒子がセリウム化合物を含有し、
下記式（１）により算出されるＲｓｐ値が１．６０以上である、スラリ。
Ｒｓｐ＝（Ｔｂ／Ｔａｖ）−１    （１）
［式中、Ｔａｖは、前記砥粒の含有量が２．０質量％である場合において前記スラリのパルスＮＭＲ測定により得られる緩和時間（単位：ｍｓ）を示し、Ｔｂは、前記砥粒の含有量が２．０質量％である場合において前記スラリを遠心加速度２．３６×１０５Ｇで５０分間遠心分離したときに得られる上澄み液のパルスＮＭＲ測定により得られる緩和時間（単位：ｍｓ）を示す。］
【請求項２】
前記セリウム化合物がセリウム水酸化物を含む、請求項１に記載のスラリ。
【請求項３】
前記砥粒の平均粒径が１６〜１０５０ｎｍである、請求項１又は２に記載のスラリ。
【請求項４】
前記砥粒の含有量が０．０１〜１０質量％である、請求項１〜３のいずれか一項に記載のスラリ。
【請求項５】
請求項１〜４のいずれか一項に記載のスラリをろ過する工程を備える、研磨液の製造方法。
【請求項６】
請求項５に記載の研磨液の製造方法により得られた研磨液を用いて被研磨面を研磨する工程を備える、研磨方法。
【請求項７】
前記被研磨面が酸化珪素を含む、請求項６に記載の研磨方法。
【発明の詳細な説明】
【技術分野】
【０００１】
本発明は、スラリ、研磨液の製造方法、及び、研磨方法に関する。
【背景技術】
【０００２】
近年の半導体素子の製造工程では、高密度化及び微細化のための加工技術の重要性がますます高まっている。加工技術の一つであるＣＭＰ（ケミカル・メカニカル・ポリッシング：化学機械研磨）技術は、半導体素子の製造工程において、シャロートレンチ分離（シャロー・トレンチ・アイソレーション。以下「ＳＴＩ」という。）の形成、プリメタル絶縁材料又は層間絶縁材料の平坦化、プラグ又は埋め込み金属配線の形成等に必須の技術となっている。【０００３】
最も多用されている研磨液としては、例えば、砥粒として、ヒュームドシリカ、コロイダルシリカ等のシリカ（酸化珪素）粒子を含むシリカ系研磨液が挙げられる。シリカ系研磨液は、汎用性が高いことが特徴であり、砥粒含有量、ｐＨ、添加剤等を適切に選択することで、絶縁材料及び導電材料を問わず幅広い種類の材料を研磨できる。【０００４】
一方で、主に酸化珪素等の絶縁材料を対象とした研磨液として、セリウム化合物粒子を砥粒として含む研磨液の需要も拡大している。例えば、セリウム酸化物粒子を砥粒として含むセリウム酸化物系研磨液は、シリカ系研磨液よりも低い砥粒含有量でも高速に酸化珪素を研磨できる（例えば、下記特許文献１及び２参照）。
【先行技術文献】
【特許文献】
【０００５】
【特許文献１】特開平１０−１０６９９４号公報
【特許文献２】特開平０８−０２２９７０号公報
【特許文献３】特開２００６−２４９１２９号公報
【特許文献４】国際公開第２０１２／０７０５４４号
【発明の概要】
【発明が解決しようとする課題】
【０００６】
ところで、近年、半導体素子の製造工程では、更なる配線の微細化を達成することが求められており、研磨時に発生する研磨傷が問題となっている。すなわち、研磨時に多くの粗大粒子が存在すると、研磨時に発生する研磨傷が増加する傾向がある。そこで、研磨液、及び、研磨液の作製のために供されるスラリにおいて粗大粒子を低減することが求められている。粗大粒子を除去する方法として、沈降分離法、液体サイクロン、ろ過等が検討されている。研磨液及びスラリの特性への影響が少ない観点、及び、再現性に優れる観点から、ろ過が実施される傾向がある。【０００７】
しかしながら、従来のセリウム酸化物系研磨液では、ろ過における粗大粒子の除去率（捕捉効率）が低いことが問題になっている。これに対し、粗大粒子の除去率を高めるには、フィルタの孔径を小さくする方法が考えられる。しかしながら、フィルタの孔径が小さすぎる場合には、目詰まりによって粗大粒子の除去率が低下する問題、又は、粒子がろ材に付着することによってろ過前後で粒径分布が変化することにより研磨速度が低下する問題がある。このような理由から、フィルタの選択（フィルタの孔径の調整等）によって粗大粒子の除去率を調整することには限界がある。【０００８】
本発明は、前記課題を解決しようとするものであり、ろ過における優れた粗大粒子の除去率を得ることが可能なスラリを提供することを目的とする。また、本発明は、前記スラリを用いた研磨液の製造方法を提供することを目的とする。さらに、本発明は、前記研磨液の製造方法により得られる研磨液を用いた研磨方法を提供することを目的とする。
【課題を解決するための手段】
【０００９】
本発明の一側面に係るスラリは、砥粒と、液状媒体と、を含有するスラリであって、前記砥粒が、第１の粒子と、当該第１の粒子に接触した第２の粒子と、を含み、前記第１の粒子がセリウム酸化物を含有し、前記第２の粒子がセリウム化合物を含有し、下記式（１）により算出されるＲｓｐ値が１．６０以上である。
Ｒｓｐ＝（Ｔｂ／Ｔａｖ）−１    （１）
［式中、Ｔａｖは、前記砥粒の含有量が２．０質量％である場合において前記スラリのパルスＮＭＲ測定により得られる緩和時間（単位：ｍｓ）を示し、Ｔｂは、前記砥粒の含有量が２．０質量％である場合において前記スラリを遠心加速度２．３６×１０５Ｇで５０分間遠心分離したときに得られる上澄み液のパルスＮＭＲ測定により得られる緩和時間（単位：ｍｓ）を示す。］【００１０】
本発明の一側面に係るスラリによれば、ろ過における優れた粗大粒子の除去率を得ることができる。このようなスラリによれば、ろ過によって粗大粒子を除去することにより、研磨時に発生する研磨傷を低減することができる。【００１１】
本発明の他の一側面に係る研磨液の製造方法は、上述のスラリをろ過する工程を備える。このような研磨液の製造方法によれば、研磨時に発生する研磨傷を低減可能な研磨液を得ることができる。【００１２】
本発明の他の一側面に係る研磨方法は、上述の研磨液の製造方法により得られた研磨液を用いて被研磨面を研磨する工程を備える。このような研磨方法によれば、研磨時に発生する研磨傷を低減することができる。
【発明の効果】
【００１３】
本発明によれば、ろ過における優れた粗大粒子の除去率を得ることが可能なスラリを提供することができる。また、本発明によれば、前記スラリを用いた研磨液の製造方法を提供することができる。さらに、本発明によれば、前記研磨液の製造方法により得られる研磨液を用いた研磨方法を提供することができる。本発明によれば、スラリ又は研磨液の酸化珪素の研磨への応用を提供することができる。
【発明を実施するための形態】
【００１４】
以下、本発明の実施形態について詳細に説明する。但し、本発明は以下の実施形態に限定されるものではない。
【００１５】
＜定義＞
本明細書において、「〜」を用いて示された数値範囲は、「〜」の前後に記載される数値をそれぞれ最小値及び最大値として含む範囲を示す。本明細書に段階的に記載されている数値範囲において、ある段階の数値範囲の上限値又は下限値は、他の段階の数値範囲の上限値又は下限値と任意に組み合わせることができる。本明細書に記載されている数値範囲において、その数値範囲の上限値又は下限値は、実施例に示されている値に置き換えてもよい。「Ａ又はＢ」とは、Ａ及びＢのどちらか一方を含んでいればよく、両方とも含んでいてもよい。本明細書に例示する材料は、特に断らない限り、１種を単独で又は２種以上を組み合わせて用いることができる。本明細書において、組成物中の各成分の含有量は、組成物中に各成分に該当する物質が複数存在する場合、特に断らない限り、組成物中に存在する当該複数の物質の合計量を意味する。「工程」との語は、独立した工程だけではなく、他の工程と明確に区別できない場合であってもその工程の所期の作用が達成されれば、本用語に含まれる。
【００１６】
後述するように、本実施形態に係るスラリ及び研磨液は、砥粒（ａｂｒａｓｉｖｅ  ｇｒａｉｎ）を含有する。砥粒は、「研磨粒子」（ａｂｒａｓｉｖｅ  ｐａｒｔｉｃｌｅ）ともいわれるが、本明細書では「砥粒」という。砥粒は、一般的には固体粒子であって、研磨時に、砥粒が有する機械的作用（物理的作用）、及び、砥粒（主に砥粒の表面）の化学的作用によって除去対象物が除去（ｒｅｍｏｖｅ）されると考えられるが、これに限定されない。
【００１７】
「研磨液」（ｐｏｌｉｓｈｉｎｇ  ｌｉｑｕｉｄ、ａｂｒａｓｉｖｅ）とは、研磨時に被研磨面に触れる組成物として定義される。「研磨液」という語句自体は、研磨液に含有される成分を何ら限定しない。
【００１８】
本明細書における重量平均分子量は、例えば、標準ポリスチレンの検量線を用いてゲルパーミエーションクロマトグラフィー法（ＧＰＣ）により下記の条件で測定することができる。
使用機器：日立Ｌ−６０００型［株式会社日立製作所製］
カラム：ゲルパックＧＬ−Ｒ４２０＋ゲルパックＧＬ−Ｒ４３０＋ゲルパックＧＬ−Ｒ４４０［日立化成株式会社製  商品名、計３本］
溶離液：テトラヒドロフラン
測定温度：４０℃
流量：１．７５ｍＬ／ｍｉｎ
検出器：Ｌ−３３００ＲＩ［株式会社日立製作所製］
【００１９】
「粗大粒子」とは、スラリ又は研磨液中の砥粒の粒径分布において著しく大きな粒子状物質を指す。粗大粒子の材料としては、特に限定されず、粗大な結晶又は粒子凝集体、外部から混入した異物、これらの複合体等が挙げられる。粗大粒子の形状は、特に限定されず、球形、棒状等であってよく、大きなアスペクト比を有する形状であってよく、表面に凹凸を有する形状であってよい。粗大粒子の大きさ（粒径）の下限は、例えば３μｍである。但し、優れた粗大粒子の除去率が得られる限り、粗大粒子の大きさの下限は、例えば、０．５μｍ、１μｍ、２μｍ等であってよい。
【００２０】
＜スラリ、研磨液及びこれらの製造方法＞
本実施形態に係るスラリは、必須成分として砥粒と液状媒体とを含有する。砥粒は、第１の粒子と、当該第１の粒子に接触した第２の粒子と、を含む複合粒子を含有する。第１の粒子はセリウム酸化物を含有し、第２の粒子はセリウム化合物を含有する。本実施形態に係るスラリにおいて、下記式（１）により算出されるＲｓｐ値は１．６０以上である。
Ｒｓｐ＝（１／Ｔａｖ−１／Ｔｂ）×（Ｔｂ）＝（Ｔｂ／Ｔａｖ）−１    （１）
［式中、Ｔａｖは、砥粒の含有量が２．０質量％である場合においてスラリのパルスＮＭＲ測定により得られる緩和時間（単位：ｍｓ）を示し、Ｔｂは、砥粒の含有量が２．０質量％である場合においてスラリを遠心加速度２．３６×１０５Ｇで５０分間遠心分離したときに得られる上澄み液のパルスＮＭＲ測定により得られる緩和時間（単位：ｍｓ）を示す。］
【００２１】
本実施形態に係るスラリをろ過することにより、優れた粗大粒子の除去率を得ることができる。このようなスラリによれば、ろ過によって粗大粒子を除去することにより、研磨時に発生する研磨傷を低減することができる。粗大粒子の除去率が大きい場合、粗大粒子数を低減しやすい傾向があり、研磨傷を有効に低減することができる。このように優れた粗大粒子の除去率が得られる理由としては、例えば、下記の理由が挙げられる。但し、理由は下記に限定されない。
【００２２】
すなわち、セリウム化合物を含有する第２の粒子が、セリウム酸化物を含有する第１の粒子に接触する場合、粒子間に引力的な相互作用が生じていると推測される。このような相互作用としては、特に限定されないが、静電気的引力、共有結合、ファンデルワールス力、双極子−双極子相互作用、疎水結合、水素結合、高分子又はナノ粒子の濃度差に起因する枯渇効果等が挙げられる。上述の相互作用は、従来のスラリにおいては、粒子の凝集を招き、粗大粒子を増加させると考えられてきた。
【００２３】
これに対し、本実施形態における複合粒子は、相互作用が生じていても分散状態を維持することができる。この理由は、第２の粒子同士の間に斥力的な相互作用が生じるためであると推測される。すなわち、第１の粒子に接触した第２の粒子に対しては、他の第２の粒子（第１の粒子に接触していない粒子等）が接近しにくい。そのため、第２の粒子の新たな吸着が抑制されることから、粗大な凝集体は形成されないと推測される。第１の粒子と第２の粒子との間の引力的な相互作用に対して、第２の粒子同士の間の斥力的な相互作用が充分に大きいため、本実施形態における複合粒子は分散状態を維持することができると推測される。上述の斥力的な相互作用としては、特に限定されないが、静電気的斥力、浸透圧、表面吸着層による立体的反発作用等が挙げられる。
【００２４】
一方、粗大粒子に関しては、上記の相反する相互作用のバランスが複合粒子とは異なると推測される。ここで、粒子間に不可避的に働く引力的な相互作用（ファンデルワールス力等）は、粒径が大きくなるほど増大することが知られている。したがって、粒径が大きい粗大粒子に関しては、他の粒子が吸着しやすく、第２の粒子同士の間の斥力的な相互作用に基づく凝集の抑制効果が発現しにくい。すなわち、粗大粒子が第２の粒子によって被覆されていても、第２の粒子が次々と吸着することができる。そのため、第１の粒子、第２の粒子、又は、これらの凝集体が粗大粒子に吸着することで、大きな粒径を有する粗大粒子が形成されると推測される。このように、粗大粒子の粒径が選択的に増加するため、粗大粒子がろ材に捕捉されることにより粗大粒子の除去率が高まりやすいと推測される。
【００２５】
そして、本実施形態では、Ｒｓｐ値が上記所定値以上であることにより、下記理由のとおり、優れた粗大粒子の除去率を得ることができる。
【００２６】
パルスＮＭＲ測定では、ラジオ波が分子に照射されることによりエネルギーを得た核スピンが元の熱平衡状態に戻るまでの時間（緩和時間）を測定しており、一般的に、分子運動が遅いほど緩和時間が短くなることが知られている。ここで、砥粒を含有するスラリにおいて、砥粒の表面には、砥粒の表面の分子と相互作用した水分子（束縛水）が存在する。そして、水分子は極性が大きいため、複合粒子の第１の粒子又は第２の粒子と水素結合等を形成することにより熱的に安定化している。この場合、砥粒の表面に存在する束縛水の分子運動は制限されているため、砥粒と接触することなく自由な状態にある水分子（自由水）の緩和時間よりも束縛水の緩和時間の方が短くなる。ここで、パルスＮＭＲ測定で得られる緩和時間Ｔａｖは、砥粒の表面に存在する束縛水の体積を反映した緩和時間と、自由水の体積を反映した緩和時間との平均値を表している。そのため、自由水の体積と比べて束縛水の体積が大きい（つまり、砥粒の表面の分子と水分子との相互作用が強い（親和性が高い））ほどＴａｖは短くなり、その結果、上述の式（１）から得られるＲｓｐ値は大きくなる。すなわち、Ｒｓｐ値が大きいほど、親水性の高い砥粒であるといえる。
【００２７】
フィルタを用いてスラリをろ過するとき、粗大粒子は、フィルタのろ材に存在する微細な空孔（細孔）に捕捉されることにより除去される。一方、液状媒体は毛細管現象によってろ材の空孔へ浸透する。毛細管現象とは、液体が、固体で囲まれた狭い空間に浸透する現象をいい、液体に対する固体の濡れ性（液体に対する固体の親和性の高さ）が高いほど、液体は当該空間に浸透しやすい。一般的に、ろ材中の空孔の大きさは均一でなく、微細な空孔にはスラリが入り込みにくい。特に、ろ材の表面が疎水性である場合、水に対するろ材の濡れ性が小さいために、スラリが空孔に浸透しにくい。この場合、スラリは、ろ材中の空孔の中でも比較的孔径の大きい空孔を通過するため、粗大粒子が空孔を通過しやすいことから、粗大粒子の除去率は低下する。
【００２８】
本発明者らの推定では、親水性の高い砥粒を含むスラリ（すなわち、Ｒｓｐ値の大きいスラリ）をフィルタに通液する場合に砥粒がろ材表面に付着すると、砥粒自身が親水性であるためろ材表面が親水化され、水に対するろ材の濡れ性が向上する。その結果、スラリが空孔に浸透しやすくなり、粗大粒子が捕捉されやすいことから粗大粒子の除去率が向上する。以上の理由から、Ｒｓｐ値が上記所定値以上であることによって粗大粒子の除去率を向上させることができる。
【００２９】
ところで、粒子の作製方法を調整することで、粗大粒子の生成、及び、粗大粒子のスラリ及び研磨液への混入を避けることが考えられる。例えば、微小粒子を液相合成する手法は、多結晶（例えば、セリウム酸化物の多結晶）の粒子を粉砕して微細化する手法と比較して粗大粒子の混入を低減しやすい。しかしながら、このような手法においては、粗大粒子の意図しない生成を防ぐために粒子の製造条件を最適化することにより粒子を微小化する必要がある。この場合、粒子の結晶子径が小さいと、機械的な研磨作用が得られにくいため研磨速度が減少する傾向があるため、粗大粒子を有効に低減しつつ絶縁材料の高い研磨速度を達成することが難しい。
【００３０】
一方、本実施形態によれば、粗大粒子を有効に低減しつつ絶縁材料（例えば酸化珪素）の高い研磨速度を達成することができる。このように絶縁材料の研磨速度が向上する理由としては、例えば、下記の理由が挙げられる。但し、理由は下記に限定されない。
【００３１】
すなわち、セリウム酸化物を含有すると共に、第２の粒子よりも大きい粒径を有する第１の粒子は、第２の粒子と比較して、絶縁材料に対する機械的作用（メカニカル性）が強い。一方、セリウム化合物を含有すると共に、第１の粒子よりも小さい粒径を有する第２の粒子は、第１の粒子と比較して、絶縁材料に対する機械的作用は小さいものの、粒子全体における比表面積（単位質量当たりの表面積）が大きいため、絶縁材料に対する化学的作用（ケミカル性）が強い。このように、機械的作用が強い第１の粒子と、化学的作用が強い第２の粒子と、を併用することにより研磨速度向上の相乗効果が得られやすい。これにより、絶縁材料の高い研磨速度を達成することができる。
【００３２】
本実施形態によれば、絶縁材料の高い研磨速度が達成できるため、砥粒の含有量が小さくなるように調整することで粗大粒子を低減することもできる。また、一般的に、砥粒の含有量が増加するに伴い研磨傷が発生しやすい傾向がある。一方、本実施形態によれば、砥粒の含有量が小さい場合であっても充分な研磨速度を得ることができるため、少量の砥粒を用いることにより、充分な研磨速度を達成しつつ絶縁材料を低研磨傷で研磨することもできる。
【００３３】
上述のとおり、本実施形態に係るスラリにおいて、パルスＮＭＲ測定（パルス核磁気共鳴測定）によって得られる緩和時間Ｔａｖ及びＴｂを用いて式（１）により算出されるＲｓｐ値は１．６０以上である。パルスＮＭＲ測定は、水素原子核（１Ｈ核）の横緩和時間を測定する手法であり、日本ルフト株式会社製のパルスＮＭＲ粒子界面特性評価装置（商品名：Ａｃｒｏｎ  Ａｒｅａ）を用いて行うことができる。緩和時間は、Ｃａｒｒ  Ｐｕｒｃｅｌｌ  Ｍｅｉｂｏｏｍ  Ｇｉｌｌ法（ＣＰＭＧ法）により得ることができる。測定温度は２５℃である。Ｒｓｐ値とは、粒子と水分子との親和性の指標であり、スラリの緩和時間Ｔａｖと、スラリを遠心分離したときに得られる上澄み液の緩和時間Ｔｂと、を用いて上記式（１）で算出できる。
【００３４】
Ｒｓｐ値は、優れた粗大粒子の除去率を得る観点から、１．６０以上である。Ｒｓｐ値の下限は、優れた粗大粒子の除去率を得やすい観点から、１．８０以上が好ましく、２．００以上がより好ましく、２．２０以上が更に好ましく、２．４０以上が特に好ましい。Ｒｓｐ値の上限は、例えば１０．０以下であってよい。
【００３５】
砥粒の表面の束縛水の体積が多いほどＲｓｐ値は大きくなるため、束縛水が吸着可能な砥粒の表面積が大きいほどＲｓｐ値は大きくなりやすい。そのため、例えば、複合粒子において第１の粒子及び／又は第２の粒子の粒径（平均一次粒径又は平均二次粒径）を変化させることによりＲｓｐ値を調整することができる。あるいは、砥粒の表面を親水化処理することによりＲｓｐ値を大きくすることもできる。親水化処理の方法としては、例えば、水に対する親和性の高い官能基（例えばカルボキシル基）を有する化合物によって砥粒の表面を被覆する方法、及び、当該化合物により砥粒を表面修飾する方法が挙げられる。
【００３６】
本実施形態に係る研磨液（ＣＭＰ研磨液）は、例えば、本実施形態に係るスラリをろ過することにより得ることができる。本実施形態に係る研磨液の製造方法は、本実施形態に係るスラリをろ過するろ過工程を備える。
【００３７】
ろ過工程では、フィルタ（ろ材）を用いて粗大粒子を除去することができる。フィルタの形状としては、特に限定されず、ディスクタイプ、カートリッジタイプ等が挙げられる。カートリッジタイプのフィルタは、通液性を高める観点から、プリーツ状に加工されていてよい。
【００３８】
フィルタを構成する材料としては、ポリプロピレン、ナイロン、ガラス、ポリエステル、ポリエーテルスルホン、ポリテトラフルオロエチレン、ポリカーボネート、ポリビニリデンフロライド、セルロース誘導体等が挙げられる。これらの材料がメンブレン又は繊維状に加工されていてよい。
【００３９】
フィルタの孔径（公称孔径）は、下記の範囲が好ましい。フィルタの孔径の下限は、ろ過速度に優れる観点、粒径分布が変化しにくい観点、及び、フィルタライフ（目詰まり防止効果）に優れる観点から、０．１０μｍ以上が好ましく、０．２０μｍ以上がより好ましい。フィルタの孔径の上限は、優れた粗大粒子の除去率を得やすい観点から、３．０μｍ以下が好ましく、２．０μｍ以下がより好ましく、１．０μｍ以下が更に好ましく、０．８０μｍ以下が特に好ましく、０．５０μｍ以下が極めて好ましい。前記観点から、フィルタの孔径は、０．１０〜３．０μｍが好ましい。
【００４０】
ろ過は、１段階で実施してもよく、複数のフィルタを組み合わせた多段処理を行ってもよい。また、単一のフィルタに対してスラリを一回通液してよく、同一のフィルタに対して複数回の循環処理を行ってもよい。
【００４１】
（砥粒）
本実施形態における砥粒は、上述のとおり、第１の粒子と、当該第１の粒子に接触した第２の粒子と、を含む複合粒子を含有する。
【００４２】
第２の粒子の粒径は、第１の粒子の粒径よりも小さいことが好ましい。第１の粒子及び第２の粒子の粒径の大小関係は、複合粒子のＳＥＭ画像等から判別することができる。一般的に、粒径が小さい粒子では、粒径が大きい粒子に比べて単位質量当たりの表面積が大きいことから反応活性が高い。一方、粒径が小さい粒子の機械的作用（機械的研磨力）は、粒径が大きい粒子に比べて小さい。しかしながら、本実施形態においては、第２の粒子の粒径が第１の粒子の粒径より小さい場合であっても、第１の粒子及び第２の粒子の相乗効果を発現させることが可能であり、優れた反応活性及び機械的作用を容易に両立することができる。
【００４３】
第１の粒子の粒径の下限は、絶縁材料の研磨速度が更に向上する観点から、１５ｎｍ以上が好ましく、２５ｎｍ以上がより好ましく、３５ｎｍ以上が更に好ましく、４０ｎｍ以上が特に好ましく、５０ｎｍ以上が極めて好ましく、８０ｎｍ以上が非常に好ましく、１００ｎｍ以上がより一層好ましい。第１の粒子の粒径の上限は、砥粒の分散性が向上する観点、及び、被研磨面に傷がつくことが抑制されやすい観点から、１０００ｎｍ以下が好ましく、８００ｎｍ以下がより好ましく、６００ｎｍ以下が更に好ましく、４００ｎｍ以下が特に好ましく、３００ｎｍ以下が極めて好ましく、２００ｎｍ以下が非常に好ましく、１５０ｎｍ以下がより一層好ましい。前記観点から、第１の粒子の粒径は、１５〜１０００ｎｍであることがより好ましい。第１の粒子の平均粒径（平均二次粒径）が上述の範囲であってもよい。
【００４４】
第２の粒子の粒径の下限は、絶縁材料の研磨速度が更に向上する観点から、１ｎｍ以上が好ましく、２ｎｍ以上がより好ましく、３ｎｍ以上が更に好ましい。第２の粒子の粒径の上限は、砥粒の分散性が向上する観点、及び、被研磨面に傷がつくことが抑制されやすい観点から、５０ｎｍ以下が好ましく、３０ｎｍ以下がより好ましく、２５ｎｍ以下が更に好ましく、２０ｎｍ以下が特に好ましく、１５ｎｍ以下が極めて好ましく、１０ｎｍ以下が非常に好ましい。前記観点から、第２の粒子の粒径は、１〜５０ｎｍであることがより好ましい。第２の粒子の平均粒径（平均二次粒径）が上述の範囲であってもよい。
【００４５】
スラリ又は研磨液中の砥粒（複合粒子を含む砥粒全体）の平均粒径（平均二次粒径）は、下記の範囲が好ましい。砥粒の平均粒径の下限は、絶縁材料の研磨速度が更に向上する観点から、１６ｎｍ以上が好ましく、２０ｎｍ以上がより好ましく、３０ｎｍ以上が更に好ましく、４０ｎｍ以上が特に好ましく、５０ｎｍ以上が極めて好ましく、１００ｎｍ以上が非常に好ましく、１２０ｎｍ以上がより一層好ましく、１４０ｎｍ以上が更に好ましく、１５０ｎｍ以上が特に好ましく、１５５ｎｍ以上が極めて好ましい。砥粒の平均粒径の上限は、粒径分布が変化しにくい観点、砥粒の分散性が向上する観点、及び、被研磨面に傷がつくことが抑制されやすい観点から、１０５０ｎｍ以下が好ましく、１０００ｎｍ以下がより好ましく、８００ｎｍ以下が更に好ましく、６００ｎｍ以下が特に好ましく、５００ｎｍ以下が極めて好ましく、４００ｎｍ以下が非常に好ましく、３００ｎｍ以下がより一層好ましく、２００ｎｍ以下が更に好ましく、１６０ｎｍ以下が特に好ましい。前記観点から、砥粒の平均粒径は、１６〜１０５０ｎｍであることがより好ましい。
【００４６】
平均粒径は、例えば、光回折散乱式粒度分布計（例えば、ベックマン・コールター株式会社製、商品名：Ｎ５、又は、マイクロトラック・ベル株式会社製、商品名：マイクロトラックＭＴ３３００ＥＸＩＩ）を用いて測定することができる。
【００４７】
第１の粒子は、負のゼータ電位を有することができる。第２の粒子は、正のゼータ電位を有することができる。ゼータ電位とは、粒子の表面電位を表す。ゼータ電位は、例えば、動的光散乱式ゼータ電位測定装置（例えば、ベックマン・コールター株式会社製、商品名：ＤｅｌｓａＮａｎｏ  Ｃ）を用いて測定することができる。粒子のゼータ電位は、添加剤を用いて調整できる。例えば、セリウム酸化物を含有する粒子に、リン酸二水素アンモニウム、カルボキシル基を有する材料（例えばポリアクリル酸）等を接触させることにより、負のゼータ電位を有する粒子を得ることができる。
【００４８】
第１の粒子はセリウム酸化物（例えばセリア）を含有し、第２の粒子はセリウム化合物を含有する。第２の粒子のセリウム化合物としては、セリウム水酸化物、セリウム酸化物等が挙げられる。第２の粒子のセリウム化合物としては、セリウム酸化物とは異なる化合物を用いることができる。セリウム化合物は、セリウム水酸化物を含むことが好ましい。セリウム水酸化物を含む砥粒は、シリカ、セリウム酸化物等からなる粒子と比較して、水酸基の作用によって絶縁材料（例えば酸化珪素）との反応性（化学的作用）が高く、絶縁材料を更に高い研磨速度で研磨することができる。セリウム水酸化物は、例えば、４価セリウム（Ｃｅ４＋）と、少なくとも１つの水酸化物イオン（ＯＨ−）とを含む化合物である。セリウム水酸化物は、水酸化物イオン以外の陰イオン（例えば、硝酸イオンＮＯ３−及び硫酸イオンＳＯ４２−）を含んでいてもよい。例えば、セリウム水酸化物は、４価セリウムに結合した陰イオン（例えば、硝酸イオンＮＯ３−及び硫酸イオンＳＯ４２−）を含んでいてもよい。
【００４９】
セリウム水酸化物は、セリウム塩とアルカリ源（塩基）とを反応させることにより作製できる。セリウム水酸化物は、セリウム塩とアルカリ液（例えばアルカリ水溶液）とを混合することにより作製されることが好ましい。これにより、粒径が極めて細かい粒子を得ることができ、優れた研磨傷の低減効果を得やすい。このような手法は、例えば、特許文献３及び４に開示されている。セリウム水酸化物は、セリウム塩溶液（例えばセリウム塩水溶液）とアルカリ液とを混合することにより得ることができる。セリウム塩としては、Ｃｅ（ＮＯ３）４、Ｃｅ（ＳＯ４）２、Ｃｅ（ＮＨ４）２（ＮＯ３）６、Ｃｅ（ＮＨ４）４（ＳＯ４）４等が挙げられる。
【００５０】
セリウム水酸化物の製造条件等に応じて、４価セリウム（Ｃｅ４＋）、１〜３個の水酸化物イオン（ＯＨ−）及び１〜３個の陰イオン（Ｘｃ−）からなるＣｅ（ＯＨ）ａＸｂ（式中、ａ＋ｂ×ｃ＝４である）を含む粒子が生成すると考えられる（なお、このような粒子もセリウム水酸化物である）。Ｃｅ（ＯＨ）ａＸｂでは、電子吸引性の陰イオン（Ｘｃ−）が作用して水酸化物イオンの反応性が向上しており、Ｃｅ（ＯＨ）ａＸｂの存在量が増加するに伴い研磨速度が向上すると考えられる。陰イオン（Ｘｃ−）としては、例えば、ＮＯ３−及びＳＯ４２−が挙げられる。セリウム水酸化物を含む粒子は、Ｃｅ（ＯＨ）ａＸｂだけでなく、Ｃｅ（ＯＨ）４、ＣｅＯ２等も含み得ると考えられる。
【００５１】
セリウム水酸化物を含む粒子がＣｅ（ＯＨ）ａＸｂを含むことは、粒子を純水でよく洗浄した後に、ＦＴ−ＩＲ  ＡＴＲ法（Ｆｏｕｒｉｅｒ  ｔｒａｎｓｆｏｒｍ  Ｉｎｆｒａ  Ｒｅｄ  Ｓｐｅｃｔｒｏｍｅｔｅｒ  Ａｔｔｅｎｕａｔｅｄ  Ｔｏｔａｌ  Ｒｅｆｌｅｃｔｉｏｎ法、フーリエ変換赤外分光光度計全反射測定法）で、陰イオン（Ｘｃ−）に該当するピークを検出する方法により確認できる。ＸＰＳ法（Ｘ−ｒａｙ  Ｐｈｏｔｏｅｌｅｃｔｒｏｎ  Ｓｐｅｃｔｒｏｓｃｏｐｙ、Ｘ線光電子分光法）により、陰イオン（Ｘｃ−）の存在を確認することもできる。
【００５２】
第１の粒子及び第２の粒子を含む複合粒子は、ホモジナイザー、ナノマイザー、ボールミル、ビーズミル、超音波処理機等を用いて第１の粒子と第２の粒子とを接触させること、互いに相反する電荷を有する第１の粒子と第２の粒子とを接触させること、粒子の含有量が少ない状態で第１の粒子と第２の粒子とを接触させることなどにより得ることができる。
【００５３】
本実施形態によれば、セリウム酸化物を含有する第１の粒子と、セリウム化合物を含有する第２の粒子と、を接触させる工程を備える砥粒の製造方法を提供することができる。本実施形態によれば、前記砥粒の製造方法により砥粒を得る工程を備える、スラリの製造方法を提供することができる。
【００５４】
第１の粒子におけるセリウム酸化物の含有量の下限は、絶縁材料の研磨速度が更に向上する観点から、第１の粒子の全体（スラリ又は研磨液に含まれる第１の粒子の全体。以下同様）を基準として、５０質量％以上が好ましく、７０質量％以上がより好ましく、９０質量％以上が更に好ましく、９５質量％以上が特に好ましい。第１の粒子は、実質的にセリウム酸化物からなる態様（実質的に第１の粒子の１００質量％がセリウム酸化物である態様）であってもよい。
【００５５】
第２の粒子におけるセリウム化合物の含有量の下限は、絶縁材料の研磨速度が更に向上する観点から、第２の粒子の全体（スラリ又は研磨液に含まれる第２の粒子の全体。以下同様）を基準として、５０質量％以上が好ましく、７０質量％以上がより好ましく、９０質量％以上が更に好ましく、９５質量％以上が特に好ましい。第２の粒子は、実質的にセリウム化合物からなる態様（実質的に第２の粒子の１００質量％がセリウム化合物である態様）であってもよい。
【００５６】
スラリ又は研磨液に特定の波長の光を透過させた際に分光光度計によって得られる下記式の吸光度の値により第２の粒子の含有量を推定することができる。すなわち、粒子が特定の波長の光を吸収する場合、当該粒子を含む領域の光透過率が減少する。光透過率は、粒子による吸収だけでなく、散乱によっても減少するが、第２の粒子では、散乱の影響が小さい。そのため、本実施形態では、下記式によって算出される吸光度の値により第２の粒子の含有量を推定することができる。
吸光度  ＝−ＬＯＧ１０（光透過率［％］／１００）
【００５７】
砥粒における第１の粒子の含有量は、砥粒全体（スラリ又は研磨液に含まれる砥粒全体）を基準として下記の範囲が好ましい。第１の粒子の含有量の下限は、絶縁材料の研磨速度が更に向上する観点から、５０質量％以上が好ましく、５０質量％を超えることがより好ましく、６０質量％以上が更に好ましく、７０質量％以上が特に好ましく、７５質量％以上が極めて好ましく、８０質量％以上が非常に好ましく、８５質量％以上がより一層好ましい。第１の粒子の含有量の上限は、絶縁材料の研磨速度が更に向上する観点から、９７質量％以下が好ましく、９５質量％以下がより好ましく、９３質量％以下が更に好ましく、９０質量％以下が特に好ましく、８８質量％以下が極めて好ましく、８６質量％以下が非常に好ましい。前記観点から、第１の粒子の含有量は、５０〜９７質量％であることがより好ましい。
【００５８】
砥粒における第２の粒子の含有量は、砥粒全体（スラリ又は研磨液に含まれる砥粒全体）を基準として下記の範囲が好ましい。第２の粒子の含有量の下限は、絶縁材料の研磨速度が更に向上する観点から、３質量％以上が好ましく、５質量％以上がより好ましく、７質量％以上が更に好ましく、１０質量％以上が特に好ましく、１２質量％以上が極めて好ましく、１４質量％以上が非常に好ましい。第２の粒子の含有量の上限は、絶縁材料の研磨速度が更に向上する観点から、５０質量％以下が好ましく、５０質量％未満がより好ましく、４０質量％以下が更に好ましく、３０質量％以下が特に好ましく、２５質量％以下が極めて好ましく、２０質量％以下が非常に好ましく、１５質量％以下がより一層好ましい。前記観点から、第２の粒子の含有量は、３〜５０質量％であることがより好ましい。
【００５９】
砥粒におけるセリウム酸化物の含有量は、砥粒全体（スラリ又は研磨液に含まれる砥粒全体）を基準として下記の範囲が好ましい。セリウム酸化物の含有量の下限は、絶縁材料の研磨速度が更に向上する観点から、５０質量％以上が好ましく、５０質量％を超えることがより好ましく、６０質量％以上が更に好ましく、７０質量％以上が特に好ましく、７５質量％以上が極めて好ましく、８０質量％以上が非常に好ましく、８５質量％以上がより一層好ましい。セリウム酸化物の含有量の上限は、絶縁材料の研磨速度が更に向上する観点から、９７質量％以下が好ましく、９５質量％以下がより好ましく、９３質量％以下が更に好ましく、９０質量％以下が特に好ましく、８８質量％以下が極めて好ましく、８６質量％以下が非常に好ましい。前記観点から、セリウム酸化物の含有量は、５０〜９７質量％であることがより好ましい。
【００６０】
砥粒におけるセリウム水酸化物の含有量は、砥粒全体（スラリ又は研磨液に含まれる砥粒全体）を基準として下記の範囲が好ましい。砥粒におけるセリウム水酸化物の含有量の下限は、絶縁材料の研磨速度が更に向上する観点から、３質量％以上が好ましく、５質量％以上がより好ましく、７質量％以上が更に好ましく、１０質量％以上が特に好ましく、１２質量％以上が極めて好ましく、１４質量％以上が非常に好ましい。砥粒におけるセリウム水酸化物の含有量の上限は、絶縁材料の研磨速度が更に向上する観点から、５０質量％以下が好ましく、５０質量％未満がより好ましく、４０質量％以下が更に好ましく、３０質量％以下が特に好ましく、２５質量％以下が極めて好ましく、２０質量％以下が非常に好ましく、１５質量％以下がより一層好ましい。前記観点から、砥粒におけるセリウム水酸化物の含有量は、３〜５０質量％であることがより好ましい。
【００６１】
スラリ又は研磨液における第１の粒子の含有量は、第１の粒子及び第２の粒子の合計量を基準として下記の範囲が好ましい。第１の粒子の含有量の下限は、絶縁材料の研磨速度が更に向上する観点から、５０質量％以上が好ましく、５０質量％を超えることがより好ましく、６０質量％以上が更に好ましく、７０質量％以上が特に好ましく、７５質量％以上が極めて好ましく、８０質量％以上が非常に好ましく、８５質量％以上がより一層好ましい。第１の粒子の含有量の上限は、絶縁材料の研磨速度が更に向上する観点から、９７質量％以下が好ましく、９５質量％以下がより好ましく、９３質量％以下が更に好ましく、９０質量％以下が特に好ましく、８８質量％以下が極めて好ましく、８６質量％以下が非常に好ましい。前記観点から、第１の粒子の含有量は、５０〜９７質量％であることがより好ましい。
【００６２】
スラリ又は研磨液における第２の粒子の含有量は、第１の粒子及び第２の粒子の合計量を基準として下記の範囲が好ましい。第２の粒子の含有量の下限は、絶縁材料の研磨速度が更に向上する観点から、３質量％以上が好ましく、５質量％以上がより好ましく、７質量％以上が更に好ましく、１０質量％以上が特に好ましく、１２質量％以上が極めて好ましく、１４質量％以上が非常に好ましい。第２の粒子の含有量の上限は、絶縁材料の研磨速度が更に向上する観点から、５０質量％以下が好ましく、５０質量％未満がより好ましく、４０質量％以下が更に好ましく、３０質量％以下が特に好ましく、２５質量％以下が極めて好ましく、２０質量％以下が非常に好ましく、１５質量％以下がより一層好ましい。前記観点から、第２の粒子の含有量は、３〜５０質量％であることがより好ましい。
【００６３】
スラリにおける第１の粒子の含有量は、スラリの全質量を基準として下記の範囲が好ましい。第１の粒子の含有量の下限は、絶縁材料の研磨速度が更に向上する観点から、０．０５質量％以上が好ましく、０．０８質量％以上がより好ましく、０．１質量％以上が更に好ましく、０．５質量％以上が特に好ましく、０．８質量％以上が極めて好ましく、１質量％以上が非常に好ましい。第１の粒子の含有量の上限は、スラリの保存安定性を高くする観点から、１０質量％以下が好ましく、８質量％以下がより好ましく、５質量％以下が更に好ましく、４質量％以下が特に好ましく、３質量％以下が極めて好ましく、２質量％以下が非常に好ましい。前記観点から、第１の粒子の含有量は、０．０５〜１０質量％であることがより好ましい。
【００６４】
研磨液における第１の粒子の含有量は、研磨液の全質量を基準として下記の範囲が好ましい。第１の粒子の含有量の下限は、絶縁材料の研磨速度が更に向上する観点から、０．００５質量％以上が好ましく、０．００８質量％以上がより好ましく、０．０１質量％以上が更に好ましく、０．０５質量％以上が特に好ましく、０．０７質量％以上が極めて好ましく、０．０８質量％以上が非常に好ましい。第１の粒子の含有量の上限は、研磨液の保存安定性を高くする観点、及び、被研磨面に傷がつくことが抑制されやすい観点から、１０質量％以下が好ましく、５質量％以下がより好ましく、１質量％以下が更に好ましく、０．５質量％以下が特に好ましく、０．３質量％以下が極めて好ましく、０．２質量％以下が非常に好ましく、０．１質量％以下がより一層好ましい。前記観点から、第１の粒子の含有量は、０．００５〜１質量％であることがより好ましい。
【００６５】
スラリにおける第２の粒子の含有量は、スラリの全質量を基準として下記の範囲が好ましい。第２の粒子の含有量の下限は、砥粒と被研磨面との化学的な相互作用が更に向上して絶縁材料の研磨速度が更に向上する観点から、０．０５質量％以上が好ましく、０．１質量％以上がより好ましく、０．１５質量％以上が更に好ましく、０．２質量％以上が特に好ましく、０．２５質量％以上が極めて好ましく、０．２７５質量％以上が非常に好ましく、０．３質量％以上がより一層好ましく、０．３２５質量％以上が更に好ましく、０．３５質量％以上が特に好ましい。第２の粒子の含有量の上限は、砥粒の凝集を避けることが容易になると共に、砥粒と被研磨面との化学的な相互作用が更に良好となり、砥粒の特性を有効に活用しやすい観点から、５質量％以下が好ましく、３質量％以下がより好ましく、１質量％以下が更に好ましく、０．５質量％以下が特に好ましく、０．４質量％以下が極めて好ましい。前記観点から、第２の粒子の含有量は、０．０５〜５質量％であることがより好ましい。
【００６６】
研磨液における第２の粒子の含有量は、研磨液の全質量を基準として下記の範囲が好ましい。第２の粒子の含有量の下限は、砥粒と被研磨面との化学的な相互作用が更に向上して絶縁材料の研磨速度が更に向上する観点から、０．００１質量％以上が好ましく、０．００３質量％以上がより好ましく、０．００５質量％以上が更に好ましく、０．００８質量％以上が特に好ましく、０．０１質量％以上が極めて好ましく、０．０１２質量％以上が非常に好ましく、０．０１４質量％以上がより一層好ましい。第２の粒子の含有量の上限は、砥粒の凝集を避けることが容易になると共に、砥粒と被研磨面との化学的な相互作用が更に良好となり、砥粒の特性を有効に活用しやすい観点から、１質量％以下が好ましく、０．５質量％以下がより好ましく、０．１質量％以下が更に好ましく、０．０５質量％以下が特に好ましく、０．０３質量％以下が極めて好ましく、０．０２質量％以下が非常に好ましく、０．０１５質量％以下がより一層好ましい。前記観点から、第２の粒子の含有量は、０．００１〜１質量％であることがより好ましい。
【００６７】
スラリにおけるセリウム酸化物の含有量は、スラリの全質量を基準として下記の範囲が好ましい。セリウム酸化物の含有量の下限は、絶縁材料の研磨速度が更に向上する観点から、０．０５質量％以上が好ましく、０．０８質量％以上がより好ましく、０．１質量％以上が更に好ましく、０．５質量％以上が特に好ましく、０．８質量％以上が極めて好ましく、１質量％以上が非常に好ましい。セリウム酸化物の含有量の上限は、スラリの保存安定性を高くする観点から、１０質量％以下が好ましく、８質量％以下がより好ましく、５質量％以下が更に好ましく、４質量％以下が特に好ましく、３質量％以下が極めて好ましく、２質量％以下が非常に好ましい。前記観点から、セリウム酸化物の含有量は、０．０５〜１０質量％であることがより好ましい。
【００６８】
研磨液におけるセリウム酸化物の含有量は、研磨液の全質量を基準として下記の範囲が好ましい。セリウム酸化物の含有量の下限は、絶縁材料の研磨速度が更に向上する観点から、０．００５質量％以上が好ましく、０．００８質量％以上がより好ましく、０．０１質量％以上が更に好ましく、０．０５質量％以上が特に好ましく、０．０７質量％以上が極めて好ましく、０．０８質量％以上が非常に好ましい。セリウム酸化物の含有量の上限は、研磨液の保存安定性を高くする観点、及び、被研磨面に傷がつくことが抑制されやすい観点から、１０質量％以下が好ましく、５質量％以下がより好ましく、１質量％以下が更に好ましく、０．５質量％以下が特に好ましく、０．３質量％以下が極めて好ましく、０．２質量％以下が非常に好ましく、０．１質量％以下がより一層好ましい。前記観点から、セリウム酸化物の含有量は、０．００５〜１質量％であることがより好ましい。
【００６９】
スラリにおけるセリウム水酸化物の含有量は、スラリの全質量を基準として下記の範囲が好ましい。セリウム水酸化物の含有量の下限は、砥粒と被研磨面との化学的な相互作用が更に向上して絶縁材料の研磨速度が更に向上する観点から、０．０５質量％以上が好ましく、０．１質量％以上がより好ましく、０．１５質量％以上が更に好ましく、０．２質量％以上が特に好ましく、０．２５質量％以上が極めて好ましく、０．２７５質量％以上が非常に好ましく、０．３質量％以上がより一層好ましく、０．３２５質量％以上が更に好ましく、０．３５質量％以上が特に好ましい。セリウム水酸化物の含有量の上限は、砥粒の凝集を避けることが容易になると共に、砥粒と被研磨面との化学的な相互作用が更に良好となり、砥粒の特性を有効に活用しやすい観点から、５質量％以下が好ましく、３質量％以下がより好ましく、１質量％以下が更に好ましく、０．５質量％以下が特に好ましく、０．４質量％以下が極めて好ましい。前記観点から、セリウム水酸化物の含有量は、０．０５〜５質量％であることがより好ましい。
【００７０】
研磨液におけるセリウム水酸化物の含有量は、研磨液の全質量を基準として下記の範囲が好ましい。セリウム水酸化物の含有量の下限は、砥粒と被研磨面との化学的な相互作用が更に向上して絶縁材料の研磨速度が更に向上する観点から、０．００１質量％以上が好ましく、０．００３質量％以上がより好ましく、０．００５質量％以上が更に好ましく、０．００８質量％以上が特に好ましく、０．０１質量％以上が極めて好ましく、０．０１２質量％以上が非常に好ましく、０．０１４質量％以上がより一層好ましい。セリウム水酸化物の含有量の上限は、砥粒の凝集を避けることが容易になると共に、砥粒と被研磨面との化学的な相互作用が更に良好となり、砥粒の特性を有効に活用しやすい観点から、１質量％以下が好ましく、０．５質量％以下がより好ましく、０．１質量％以下が更に好ましく、０．０５質量％以下が特に好ましく、０．０３質量％以下が極めて好ましく、０．０２質量％以下が非常に好ましく、０．０１５質量％以下がより一層好ましい。前記観点から、セリウム水酸化物の含有量は、０．００１〜１質量％であることがより好ましい。
【００７１】
スラリにおける砥粒の含有量は、スラリの全質量を基準として下記の範囲が好ましい。砥粒の含有量の下限は、絶縁材料の研磨速度が更に向上する観点から、０．０１質量％以上が好ましく、０．０５質量％以上がより好ましく、０．１質量％以上が更に好ましく、０．５質量％以上が特に好ましく、１質量％以上が極めて好ましく、１．５質量％以上が非常に好ましく、２質量％以上がより一層好ましく、２．１質量％以上が更に好ましく、２．２質量％以上が特に好ましく、２．３質量％以上が極めて好ましく、２．３５質量％以上が非常に好ましい。砥粒の含有量の上限は、スラリの保存安定性を高くする観点から、１０質量％以下が好ましく、８質量％以下がより好ましく、５質量％以下が更に好ましく、４質量％以下が特に好ましく、３質量％以下が極めて好ましい。前記観点から、砥粒の含有量は、０．０１〜１０質量％であることがより好ましい。
【００７２】
研磨液における砥粒の含有量は、研磨液の全質量を基準として下記の範囲が好ましい。砥粒の含有量の下限は、絶縁材料の研磨速度が更に向上する観点から、０．０１質量％以上が好ましく、０．０２質量％以上がより好ましく、０．０３質量％以上が更に好ましく、０．０５質量％以上が特に好ましく、０．０８質量％以上が極めて好ましく、０．１質量％以上が非常に好ましい。砥粒の含有量の上限は、研磨液の保存安定性を高くする観点、及び、被研磨面に傷がつくことが抑制されやすい観点から、１０質量％以下が好ましく、５質量％以下がより好ましく、３質量％以下が更に好ましく、１質量％以下が特に好ましく、０．５質量％以下が極めて好ましく、０．３質量％以下が非常に好ましく、０．２質量％以下がより一層好ましい。前記観点から、砥粒の含有量は、０．０１〜１０質量％であることがより好ましい。
【００７３】
本実施形態に係るスラリ又は研磨液は、前記第１の粒子及び前記第２の粒子を含む複合粒子以外の他の粒子を含有していてもよい。このような他の粒子としては、例えば、前記第２の粒子に接触していない前記第１の粒子；前記第１の粒子に接触していない前記第２の粒子；シリカ、アルミナ、ジルコニア、イットリア等からなる第３の粒子（第１の粒子及び第２の粒子を含まない粒子）が挙げられる。
【００７４】
（液状媒体）
液状媒体としては、特に制限はないが、脱イオン水、超純水等の水が好ましい。液状媒体の含有量は、他の構成成分の含有量を除いたスラリ又は研磨液の残部でよく、特に限定されない。
【００７５】
（任意成分）
本実施形態に係るスラリ又は研磨液は、任意の添加剤を更に含有していてもよい。任意の添加剤としては、カルボキシル基を有する材料（ポリオキシアルキレン化合物又は水溶性高分子に該当する化合物を除く）、ポリオキシアルキレン化合物、水溶性高分子、酸化剤（例えば過酸化水素）、分散剤（例えばリン酸系無機塩）等が挙げられる。添加剤のそれぞれは、一種を単独で又は二種以上を組み合わせて使用することができる。
【００７６】
カルボキシル基を有する材料としては、酢酸、プロピオン酸、酪酸、吉草酸等のモノカルボン酸；乳酸、リンゴ酸、クエン酸等のヒドロキシ酸；マロン酸、コハク酸、フマル酸、マレイン酸等のジカルボン酸；ポリアクリル酸、ポリマレイン酸等のポリカルボン酸；アルギニン、ヒスチジン、リシン等のアミノ酸などが挙げられる。
【００７７】
ポリオキシアルキレン化合物としては、ポリアルキレングリコール、ポリオキシアルキレン誘導体等が挙げられる。
【００７８】
ポリアルキレングリコールとしては、ポリエチレングリコール、ポリプロピレングリコール、ポリブチレングリコール等が挙げられる。ポリアルキレングリコールとしては、ポリエチレングリコール及びポリプロピレングリコールからなる群より選択される少なくとも一種が好ましく、ポリエチレングリコールがより好ましい。
【００７９】
ポリオキシアルキレン誘導体は、例えば、ポリアルキレングリコールに官能基若しくは置換基を導入した化合物、又は、有機化合物にポリアルキレンオキシドを付加した化合物である。前記官能基又は置換基としては、例えば、アルキルエーテル基、アルキルフェニルエーテル基、フェニルエーテル基、スチレン化フェニルエーテル基、グリセリルエーテル基、アルキルアミン基、脂肪酸エステル基、及び、グリコールエステル基が挙げられる。ポリオキシアルキレン誘導体としては、例えば、ポリオキシエチレンアルキルエーテル、ポリオキシエチレンビスフェノールエーテル（例えば、日本乳化剤株式会社製、ＢＡグリコールシリーズ）、ポリオキシエチレンスチレン化フェニルエーテル（例えば、花王株式会社製、エマルゲンシリーズ）、ポリオキシエチレンアルキルフェニルエーテル（例えば、第一工業製薬株式会社製、ノイゲンＥＡシリーズ）、ポリオキシアルキレンポリグリセリルエーテル（例えば、阪本薬品工業株式会社製、ＳＣ−Ｅシリーズ及びＳＣ−Ｐシリーズ）、ポリオキシエチレンソルビタン脂肪酸エステル（例えば、第一工業製薬株式会社製、ソルゲンＴＷシリーズ）、ポリオキシエチレン脂肪酸エステル（例えば、花王株式会社製、エマノーンシリーズ）、ポリオキシエチレンアルキルアミン（例えば、第一工業製薬株式会社製、アミラヂンＤ）、並びに、ポリアルキレンオキシドを付加したその他の化合物（例えば、日信化学工業株式会社製、サーフィノール４６５、及び、日本乳化剤株式会社製、ＴＭＰシリーズ）が挙げられる。
【００８０】
「水溶性高分子」とは、水１００ｇに対して０．１ｇ以上溶解する高分子として定義する。前記ポリオキシアルキレン化合物に該当する高分子は「水溶性高分子」に含まれないものとする。水溶性高分子としては、特に制限はなく、ポリアクリルアミド、ポリジメチルアクリルアミド等のアクリル系ポリマ；カルボキシメチルセルロース、寒天、カードラン、デキストリン、シクロデキストリン、プルラン等の多糖類；ポリビニルアルコール、ポリビニルピロリドン、ポリアクロレイン等のビニル系ポリマ；ポリグリセリン、ポリグリセリン誘導体等のグリセリン系ポリマ；ポリエチレングリコールなどが挙げられる。
【００８１】
（スラリ又は研磨液の特性）
本実施形態に係るスラリ又は研磨液のｐＨの下限は、絶縁材料の研磨速度が更に向上する観点から、２．０以上が好ましく、２．５以上がより好ましく、２．８以上が更に好ましく、３．０以上が特に好ましく、３．２以上が極めて好ましく、３．５以上が非常に好ましく、４．０以上がより一層好ましく、４．２以上が更に好ましく、４．３以上が特に好ましい。ｐＨの上限は、スラリ又は研磨液の保存安定性が更に向上する観点から、７．０以下が好ましく、６．５以下がより好ましく、６．０以下が更に好ましく、５．０以下が特に好ましく、４．８以下が極めて好ましく、４．７以下が非常に好ましく、４．６以下がより一層好ましく、４．５以下が更に好ましく、４．４以下が特に好ましい。前記観点から、ｐＨは、２．０〜７．０であることがより好ましい。ｐＨは、液温２５℃におけるｐＨと定義する。
【００８２】
ｐＨは、無機酸、有機酸等の酸成分；アンモニア、水酸化ナトリウム、テトラメチルアンモニウムヒドロキシド（ＴＭＡＨ）、イミダゾール、アルカノールアミン等のアルカリ成分などによって調整できる。ｐＨを安定化させるため、緩衝剤を添加してもよい。緩衝液（緩衝剤を含む液）として緩衝剤を添加してもよい。このような緩衝液としては、酢酸塩緩衝液、フタル酸塩緩衝液等が挙げられる。
【００８３】
ｐＨは、ｐＨメータ（例えば、東亜ディーケーケー株式会社製の型番ＰＨＬ−４０）で測定することができる。具体的には例えば、フタル酸塩ｐＨ緩衝液（ｐＨ：４．０１）及び中性リン酸塩ｐＨ緩衝液（ｐＨ：６．８６）を標準緩衝液として用いてｐＨメータを２点校正した後、ｐＨメータの電極をスラリ又は研磨液に入れて、２分以上経過して安定した後の値を測定する。液温は、共に２５℃とする。
【００８４】
本実施形態に係るスラリ又は研磨液をＣＭＰ研磨液として用いる場合、研磨液の構成成分を一液式研磨液として保存してもよく、砥粒及び液状媒体を含む第１の液と、添加剤及び液状媒体を含む第２の液（添加液）とを混合して研磨液となるように研磨液の構成成分を第１の液と第２の液とに分けた複数液式（例えば二液式）の研磨液セットとして保存してもよい。第２の液は、例えば酸化剤を含んでいてもよい。研磨液の構成成分は、三液以上に分けた研磨液セットとして保存してもよい。
【００８５】
研磨液セットにおいては、研磨直前又は研磨時に、第１の液及び第２の液が混合されて研磨液が作製される。また、一液式研磨液は、液状媒体の含有量を減じた研磨液用貯蔵液として保存されると共に、研磨時に液状媒体で希釈して用いられてもよい。複数液式の研磨液セットは、液状媒体の含有量を減じた第１の液用貯蔵液及び第２の液用貯蔵液として保存されると共に、研磨時に液状媒体で希釈して用いられてもよい。
【００８６】
＜研磨方法＞
本実施形態に係る研磨方法（基体の研磨方法等）の第１態様は、前記研磨液の製造方法により得られた研磨液を用いて被研磨面を研磨する工程を備えている。本実施形態に係る研磨方法（基体の研磨方法等）の第２態様は、前記スラリ（ろ過前のスラリ）を研磨液として用いて被研磨面（基体の被研磨面等）を研磨する研磨工程を備えている。本実施形態によれば、絶縁材料の高い研磨速度を達成することができる。本実施形態に係るスラリは、例えば、研磨液（ＣＭＰ研磨液）として用いることができる。研磨工程における研磨液は、前記研磨液セットにおける第１の液と第２の液とを混合して得られる研磨液であってもよい。被研磨面は、例えば、酸化珪素を含む。
【００８７】
本実施形態によれば、酸化珪素を含む被研磨面の研磨へのスラリ又は研磨液の使用を提供することができる。本実施形態によれば、半導体素子の製造技術である基体表面の平坦化工程へのスラリ又は研磨液の使用を提供することができる。本実施形態によれば、ＳＴＩ絶縁材料、プリメタル絶縁材料又は層間絶縁材料の平坦化工程へのスラリ又は研磨液の使用を提供することができる。
【００８８】
研磨工程では、例えば、被研磨材料を有する基体の当該被研磨材料を研磨定盤の研磨パッド（研磨布）に押圧した状態で、スラリ又は研磨液を被研磨材料と研磨パッドとの間に供給し、基体と研磨定盤とを相対的に動かして被研磨材料の被研磨面を研磨する。研磨工程では、例えば、被研磨材料の少なくとも一部を研磨により除去する。
【００８９】
研磨対象である基体としては、被研磨基板等が挙げられる。被研磨基板としては、例えば、半導体素子製造に係る基板（例えば、ＳＴＩパターン、ゲートパターン、配線パターン等が形成された半導体基板）上に被研磨材料が形成された基体が挙げられる。被研磨材料としては、酸化珪素等の絶縁材料などが挙げられる。被研磨材料は、単一の材料であってもよく、複数の材料であってもよい。複数の材料が被研磨面に露出している場合、それらを被研磨材料と見なすことができる。被研磨材料は、膜状（被研磨膜）であってもよく、酸化珪素膜等の絶縁膜などであってもよい。
【００９０】
このような基板上に形成された被研磨材料（例えば、酸化珪素等の絶縁材料）をスラリ又は研磨液で研磨し、余分な部分を除去することによって、被研磨材料の表面の凹凸を解消し、被研磨材料の表面全体にわたって平滑な面を得ることができる。
【００９１】
本実施形態に係る研磨方法において、研磨装置としては、被研磨面を有する基体を保持可能なホルダーと、研磨パッドを貼り付け可能な研磨定盤とを有する一般的な研磨装置を使用できる。ホルダー及び研磨定盤のそれぞれには、回転数が変更可能なモータ等が取り付けてある。研磨装置としては、例えば、株式会社荏原製作所製の研磨装置：Ｆ−ＲＥＸ３００、又は、ＡＰＰＬＩＥＤ  ＭＡＴＥＲＩＡＬＳ社製の研磨装置：ＭＩＲＲＡを使用できる。
【００９２】
研磨パッドとしては、一般的な不織布、発泡体、非発泡体等が使用できる。研磨パッドの材質としては、ポリウレタン、アクリル樹脂、ポリエステル、アクリル−エステル共重合体、ポリテトラフルオロエチレン、ポリプロピレン、ポリエチレン、ポリ４−メチルペンテン、セルロース、セルロースエステル、ポリアミド（例えば、ナイロン（商標名）及びアラミド）、ポリイミド、ポリイミドアミド、ポリシロキサン共重合体、オキシラン化合物、フェノール樹脂、ポリスチレン、ポリカーボネート、エポキシ樹脂等の樹脂が使用できる。研磨パッドの材質としては、特に、研磨速度及び平坦性に更に優れる観点から、発泡ポリウレタン及び非発泡ポリウレタンからなる群より選択される少なくとも一種が好ましい。研磨パッドには、スラリ又は研磨液がたまるような溝加工が施されていることが好ましい。
【００９３】
研磨条件に制限はないが、研磨定盤の回転速度の上限は、基体が飛び出さないように２００ｍｉｎ−１（ｍｉｎ−１＝ｒｐｍ）以下が好ましく、基体にかける研磨圧力（加工荷重）の上限は、研磨傷が発生することを抑制しやすい観点から、１００ｋＰａ以下が好ましい。研磨している間、ポンプ等で連続的にスラリ又は研磨液を研磨パッドに供給することが好ましい。この供給量に制限はないが、研磨パッドの表面が常にスラリ又は研磨液で覆われていることが好ましい。
【００９４】
本実施形態は、酸化珪素を含む被研磨面を研磨するために使用されることが好ましい。本実施形態は、ＳＴＩの形成及び層間絶縁材料の高速研磨に好適に使用できる。絶縁材料（例えば酸化珪素）の研磨速度の下限は、１５０ｎｍ／ｍｉｎ以上が好ましく、２００ｎｍ／ｍｉｎ以上がより好ましく、３００ｎｍ／ｍｉｎ以上が更に好ましく、４００ｎｍ／ｍｉｎ以上が特に好ましい。
【００９５】
本実施形態は、プリメタル絶縁材料の研磨にも使用できる。プリメタル絶縁材料としては、酸化珪素、リン−シリケートガラス、ボロン−リン−シリケートガラス、シリコンオキシフロリド、フッ化アモルファスカーボン等が挙げられる。
【００９６】
本実施形態は、酸化珪素等の絶縁材料以外の材料にも適用できる。このような材料としては、Ｈｆ系、Ｔｉ系、Ｔａ系酸化物等の高誘電率材料；シリコン、アモルファスシリコン、ＳｉＣ、ＳｉＧｅ、Ｇｅ、ＧａＮ、ＧａＰ、ＧａＡｓ、有機半導体等の半導体材料；ＧｅＳｂＴｅ等の相変化材料；ＩＴＯ等の無機導電材料；ポリイミド系、ポリベンゾオキサゾール系、アクリル系、エポキシ系、フェノール系等のポリマ樹脂材料などが挙げられる。
【００９７】
本実施形態は、膜状の研磨対象だけでなく、ガラス、シリコン、ＳｉＣ、ＳｉＧｅ、Ｇｅ、ＧａＮ、ＧａＰ、ＧａＡｓ、サファイヤ、プラスチック等から構成される各種基板にも適用できる。
【００９８】
本実施形態は、半導体素子の製造だけでなく、ＴＦＴ、有機ＥＬ等の画像表示装置；フォトマスク、レンズ、プリズム、光ファイバー、単結晶シンチレータ等の光学部品；光スイッチング素子、光導波路等の光学素子；固体レーザ、青色レーザＬＥＤ等の発光素子；磁気ディスク、磁気ヘッド等の磁気記憶装置などの製造に用いることができる。
【実施例】
【００９９】
以下、本発明を実施例に基づいて具体的に説明するが、本発明は下記実施例に限定されるものではない。【０１００】
＜セリウム酸化物スラリＡの準備＞
セリウム酸化物を含む粒子（第１の粒子。以下、「セリウム酸化物粒子」という。セリウム酸化物粒子Ａ）と、和光純薬工業株式会社製の商品名：リン酸二水素アンモニウム（分子量：９７．９９）とを混合して、セリウム酸化物粒子を５．０質量％（固形分含量）含有するセリウム酸化物スラリＡ（ｐＨ：７）を調製した。リン酸二水素アンモニウムの配合量は、セリウム酸化物粒子の全量を基準として１質量％に調整した。【０１０１】
マイクロトラック・ベル株式会社製の商品名：マイクロトラックＭＴ３３００ＥＸＩＩ内にセリウム酸化物スラリＡを適量投入し、セリウム酸化物粒子の平均粒径を測定した。表示された平均粒径値を平均粒径（平均二次粒径）として得た。セリウム酸化物スラリＡにおけるセリウム酸化物粒子の平均粒径は１４５ｎｍであった。【０１０２】
ベックマン・コールター株式会社製の商品名：ＤｅｌｓａＮａｎｏ  Ｃ内に適量のセリウム酸化物スラリＡを投入し、２５℃において測定を２回行った。表示されたゼータ電位の平均値をゼータ電位として得た。セリウム酸化物スラリＡにおけるセリウム酸化物粒子のゼータ電位は−５５ｍＶであった。【０１０３】
＜セリウム水酸化物スラリの準備＞
（セリウム水酸化物の合成）
４８０ｇのＣｅ（ＮＨ４）２（ＮＯ３）６５０質量％水溶液（日本化学産業株式会社製、商品名：ＣＡＮ５０液）を７４５０ｇの純水と混合して溶液を得た。次いで、この溶液を撹拌しながら、７５０ｇのイミダゾール水溶液（１０質量％水溶液、１．４７ｍｏｌ／Ｌ）を５ｍＬ／ｍｉｎの混合速度で滴下して、セリウム水酸化物を含む沈殿物を得た。セリウム水酸化物の合成は、温度２０℃、撹拌速度５００ｍｉｎ−１で行った。撹拌は、羽根部全長５ｃｍの３枚羽根ピッチパドルを用いて行った。【０１０４】
得られた沈殿物（セリウム水酸化物を含む沈殿物）を遠心分離（４０００ｍｉｎ−１、５分間）した後にデカンテーションで液相を除去することによって固液分離を施した。固液分離により得られた粒子１０ｇと、水９９０ｇと、を混合した後、超音波洗浄機を用いて粒子を水に分散させて、セリウム水酸化物を含む粒子（第２の粒子。以下、「セリウム水酸化物粒子」という）を含有するセリウム水酸化物スラリ（粒子の含有量：１．０質量％）を調製した。【０１０５】
（平均粒径の測定）
ベックマン・コールター株式会社製、商品名：Ｎ５を用いてセリウム水酸化物スラリにおけるセリウム水酸化物粒子の平均粒径（平均二次粒径）を測定したところ、１０ｎｍであった。測定法は次のとおりである。まず、１．０質量％のセリウム水酸化物粒子を含む測定サンプル（セリウム水酸化物スラリ。水分散液）を１ｃｍ角のセルに約１ｍＬ入れた後、Ｎ５内にセルを設置した。Ｎ５のソフトの測定サンプル情報の屈折率を１．３３３、粘度を０．８８７ｍＰａ・ｓに設定し、２５℃において測定を行い、Ｕｎｉｍｏｄａｌ  Ｓｉｚｅ  Ｍｅａｎとして表示される値を読み取った。【０１０６】
（ゼータ電位の測定）
ベックマン・コールター株式会社製の商品名：ＤｅｌｓａＮａｎｏ  Ｃ内に適量のセリウム水酸化物スラリを投入し、２５℃において測定を２回行った。表示されたゼータ電位の平均値をゼータ電位として得た。セリウム水酸化物スラリにおけるセリウム水酸化物粒子のゼータ電位は＋５０ｍＶであった。【０１０７】
（セリウム水酸化物粒子の構造分析）
セリウム水酸化物スラリを適量採取し、真空乾燥してセリウム水酸化物粒子を単離した後に純水で充分に洗浄して試料を得た。得られた試料について、ＦＴ−ＩＲ  ＡＴＲ法による測定を行ったところ、水酸化物イオン（ＯＨ−）に基づくピークの他に、硝酸イオン（ＮＯ３−）に基づくピークが観測された。また、同試料について、窒素に対するＸＰＳ（Ｎ−ＸＰＳ）測定を行ったところ、ＮＨ４＋に基づくピークは観測されず、硝酸イオンに基づくピークが観測された。これらの結果より、セリウム水酸化物粒子は、セリウム元素に結合した硝酸イオンを有する粒子を少なくとも一部含有することが確認された。また、セリウム元素に結合した水酸化物イオンを有する粒子がセリウム水酸化物粒子の少なくとも一部に含有されることから、セリウム水酸化物粒子がセリウム水酸化物を含有することが確認された。これらの結果より、セリウムの水酸化物が、セリウム元素に結合した水酸化物イオンを含むことが確認された。【０１０８】
＜スラリの調製＞
（実施例１）
２枚羽根の撹拌羽根を用いて３００ｒｐｍの回転数で撹拌しながら、前記セリウム水酸化物スラリ１７５ｇと、イオン交換水１２５ｇとを混合して混合液を得た。続いて、前記混合液を撹拌しながら前記セリウム酸化物スラリＡ２００ｇを前記混合液に混合した後、株式会社エスエヌディ製の超音波洗浄機（装置名：ＵＳ−１０５）を用いて超音波を照射しながら撹拌した。これにより、セリウム酸化物粒子と、当該セリウム酸化物粒子に接触したセリウム水酸化物粒子と、を含む複合粒子を含有する試験用スラリ（セリウム酸化物粒子の含有量：２．０質量％、セリウム水酸化物粒子の含有量：０．３５質量％）を調製した。【０１０９】
（実施例２）
前記セリウム水酸化物スラリの使用量を変更したことを除き実施例１と同様に行うことにより、セリウム酸化物粒子と、当該セリウム酸化物粒子に接触したセリウム水酸化物粒子と、を含む複合粒子を含有する試験用スラリ（セリウム酸化物粒子の含有量：２．０質量％、セリウム水酸化物粒子の含有量：０．３質量％）を調製した。【０１１０】
（実施例３）
セリウム酸化物粒子（セリウム酸化物粒子Ａとは異なるセリウム酸化物粒子Ｂ）と、和光純薬工業株式会社製の商品名：リン酸二水素アンモニウム（分子量：９７．９９）とを混合して、セリウム酸化物粒子を５．０質量％（固形分含量）含有するセリウム酸化物スラリＢ（ｐＨ：７）を調製した。リン酸二水素アンモニウムの配合量は、セリウム酸化物粒子の全量を基準として１質量％に調整した。セリウム酸化物スラリＡと同様に、セリウム酸化物スラリＢにおけるセリウム酸化物粒子の平均粒径及びゼータ電位を測定したところ、１４８ｎｍ及び−５５ｍＶであった。【０１１１】
２枚羽根の撹拌羽根を用いて３００ｒｐｍの回転数で撹拌しながら、前記セリウム水酸化物スラリ１５０ｇと、イオン交換水１５０ｇとを混合して混合液を得た。続いて、前記混合液を撹拌しながら前記セリウム酸化物スラリＢ２００ｇを前記混合液に混合した後、株式会社エスエヌディ製の超音波洗浄機（装置名：ＵＳ−１０５）を用いて超音波を照射しながら撹拌した。これにより、セリウム酸化物粒子と、当該セリウム酸化物粒子に接触したセリウム水酸化物粒子と、を含む複合粒子を含有する試験用スラリ（セリウム酸化物粒子の含有量：２．０質量％、セリウム水酸化物粒子の含有量：０．３質量％）を調製した。【０１１２】
（実施例４）
前記セリウム水酸化物スラリの使用量を変更したことを除き実施例３と同様に行うことにより、セリウム酸化物粒子と、当該セリウム酸化物粒子に接触したセリウム水酸化物粒子と、を含む複合粒子を含有する試験用スラリ（セリウム酸化物粒子の含有量：２．０質量％、セリウム水酸化物粒子の含有量：０．５質量％）を調製した。【０１１３】
（実施例５）
セリウム酸化物粒子（セリウム酸化物粒子Ａ及びＢとは異なるセリウム酸化物粒子Ｃ）と、和光純薬工業株式会社製の商品名：ポリアクリル酸５０００（重量平均分子量：５０００）と、イオン交換水とを混合することにより、セリウム酸化物スラリＣ（セリウム酸化物粒子の含有量：５．０質量％）を調製した。ポリアクリル酸の配合量は、セリウム酸化物粒子の全量を基準として１質量％に調整した。セリウム酸化物スラリＡと同様に、セリウム酸化物スラリＣにおけるセリウム酸化物粒子の平均粒径及びゼータ電位を測定したところ、１４５ｎｍ及び−５５ｍＶであった。【０１１４】
２枚羽根の撹拌羽根を用いて３００ｒｐｍの回転数で撹拌しながら、前記セリウム水酸化物スラリ１５０ｇと、イオン交換水１５０ｇとを混合して混合液を得た。続いて、前記混合液を撹拌しながら前記セリウム酸化物スラリＣ２００ｇを前記混合液に混合した後、株式会社エスエヌディ製の超音波洗浄機（装置名：ＵＳ−１０５）を用いて超音波を照射しながら撹拌した。これにより、セリウム酸化物粒子と、当該セリウム酸化物粒子に接触したセリウム水酸化物粒子と、を含む複合粒子を含有する試験用スラリ（セリウム酸化物粒子の含有量：２．０質量％、セリウム水酸化物粒子の含有量：０．３質量％）を調製した。【０１１５】
（比較例１）
前記セリウム酸化物スラリＣとイオン交換水とを混合することにより、セリウム酸化物粒子を含有する試験用スラリ（セリウム酸化物粒子の含有量：２．０質量％）を調製した。【０１１６】
（比較例２）
セリウム酸化物粒子（セリウム酸化物粒子Ａ、Ｂ及びＣとは異なるセリウム酸化物粒子Ｄ）と、酢酸（和光純薬工業株式会社製）と、イオン交換水とを混合することにより、セリウム酸化物粒子を含有する試験用スラリ（セリウム酸化物粒子の含有量：２．０質量％）を調製した。酢酸の配合量は、セリウム酸化物粒子の全量を基準として１．０質量％であった。【０１１７】
（比較例３）
一次粒径９０ｎｍのコロイダルセリア粒子（セリウム酸化物粒子Ａ、Ｂ、Ｃ及びＤとは異なるセリウム酸化物粒子Ｅ）と、イオン交換水とを混合することにより、セリウム酸化物粒子を含有する試験用スラリ（セリウム酸化物粒子の含有量：２．０質量％（固形分含量））を調製した。【０１１８】
（比較例４）
一次粒径５０ｎｍのコロイダルセリア粒子（セリウム酸化物粒子Ａ、Ｂ、Ｃ、Ｄ及びＥとは異なるセリウム酸化物粒子Ｆ）と、イオン交換水とを混合することにより、セリウム酸化物粒子を含有する試験用スラリ（セリウム酸化物粒子の含有量：２．０質量％（固形分含量））を調製した。【０１１９】
＜砥粒の平均粒径＞
マイクロトラック・ベル株式会社製の商品名：マイクロトラックＭＴ３３００ＥＸＩＩ内に上述の各試験用スラリを適量投入し、砥粒の平均粒径の測定を行った。表示された平均粒径値を砥粒の平均粒径（平均二次粒径）として得た。測定結果を表１に示す。【０１２０】
＜Ｒｓｐ値＞
必要に応じてイオン交換水で試験用スラリの砥粒の含有量を調整することにより、砥粒の含有量（砥粒の総量）２．０質量％の測定試料を作製した。次に、測定試料２ｍＬをＮＭＲチューブに加えた後、チューブをパルスＮＭＲ粒子界面特性評価装置（日本ルフト株式会社製、商品名：Ａｃｒｏｎ  Ａｒｅａ）に設置した。そして、下記の条件でパルスＮＭＲの測定を行うことにより緩和時間Ｔａｖ（５回の測定の平均値）を得た。
設定温度：２５℃
測定回数：５回【０１２１】
上述の測定試料７．５ｇを１６ｍｍ（内径）×７６ｍｍ長さのチューブに加えた後、チューブを遠心分離機（ベックマン・コールター株式会社製、商品名：Ｏｐｔｉｍａ  ＭＡＸ−ＴＬ）内に設置した。そして、遠心加速度２．３６×１０５Ｇ（２３６２２８Ｇ）、設定温度２５℃で５０分間遠心分離した後に上澄み液約４ｍＬを分取した。続いて、上澄み液を用いて上述の方法と同様の方法によってパルスＮＭＲの測定を行うことにより緩和時間Ｔｂを得た。【０１２２】
得られた緩和時間Ｔａｖ及びＴｂを用いて上述の式（１）からＲｓｐ値を算出した。Ｒｓｐ値を表１に示す。【０１２３】
＜粗大粒子の除去率＞
（スラリのろ過）
必要に応じてイオン交換水で試験用スラリの砥粒の含有量を調整することにより、砥粒の含有量（砥粒の総量）２．０質量％の測定試料２００ｇを作製した。株式会社ロキテクノ製の４７ｍｍφディスクフィルタ（商品名：ＳＣＰ−００５、ろ材：ポリプロピレン、公称孔径：０．５μｍ）を設置した円筒形状の簡易ろ過装置に上記測定試料を入れた後に０．２ＭＰａで圧送することにより、上記フィルタを通過した測定試料（ろ液）を回収した。循環処理を行わず、単一のフィルタに対してスラリを一回通液することによりろ過を行った。【０１２４】
（除去率の測定）
１００ｍＬ容器に測定試料（ろ過前後のそれぞれの測定試料）１０ｇとイオン交換水９０ｇとを加えることにより測定試料を１０倍希釈した後にミックスローターに容器を設置した。測定装置における粗大粒子数の上限の測定限界を下回る範囲に調整する観点から、前記のとおり測定試料を希釈した。次に、回転数１００ｒｐｍで１０分間攪拌した。続いて、上記容器をリオン株式会社製の光遮断式液中パーティカルセンサ（装置名：ＫＳ−７１）に静かに設置した後、ろ過前後のそれぞれにおける３μｍ以上の大きさ（粒径）の粗大粒子の数（ＬＰＣ：Ｌａｒｇｅ  Ｐａｒｔｉｃｌｅ  Ｃｏｕｎｔｓ。５回の測定の平均値）を下記の測定条件で測定した。測定試料のろ過前後の粗大粒子数に基づき粗大粒子の除去率（粗大粒子の除去率［％］＝（１−（ろ過後のＬＰＣ［個／ｍＬ］）／（ろ過前のＬＰＣ［個／ｍＬ］））×１００）を算出した。測定結果を表１に示す。
測定液量：１０ｍＬ／回
流量：６０ｍＬ／ｍｉｎ
測定回数：５回【０１２５】
なお、ろ過を行った後の砥粒の含有量の調整に使用するイオン交換水に対して上記と同様の条件で粗大粒子の除去率を測定した結果、粗大粒子の除去率が５０％以下であり、イオン交換水における粗大粒子の含有量が少ないことを確認した。これにより、除去率の測定試料の調製に使用するイオン交換水中の粗大粒子、及び、容器に付着した異物の混入によってＬＰＣが真値よりも過剰評価されていないことを確認した。【０１２６】
＜ＣＭＰ評価＞
上記と同様のろ過を行って得られたろ液にイオン交換水を加えることにより、砥粒の含有量（砥粒の総量）０．１質量％のＣＭＰ研磨液を得た。このＣＭＰ研磨液を用いて下記研磨条件で被研磨基板を研磨した。
［ＣＭＰ研磨条件］
研磨装置：ＭＩＲＲＡ（ＡＰＰＬＩＥＤ  ＭＡＴＥＲＩＡＬＳ社製）
研磨液の流量：２００ｍＬ／ｍｉｎ
被研磨基板：パターンが形成されていないブランケットウエハとして、プラズマＣＶＤ法で形成された厚さ２μｍの酸化珪素膜をシリコン基板上に有する被研磨基板を用いた。
研磨パッド：独立気泡を有する発泡ポリウレタン樹脂（ダウ・ケミカル日本株式会社製、型番ＩＣ１０１０）
研磨圧力：１３ｋＰａ（２．０ｐｓｉ）
被研磨基板及び研磨定盤の回転数：被研磨基板／研磨定盤＝９３／８７ｒｐｍ
研磨時間：１ｍｉｎ
ウエハの洗浄：ＣＭＰ処理後、超音波を印加しながら水で洗浄し、さらに、スピンドライヤで乾燥させた。【０１２７】
前記条件で研磨及び洗浄した酸化珪素膜の研磨速度（ＳｉＯ２ＲＲ）を下記式より求めた。結果を表１に示す。研磨前後における酸化珪素膜の膜厚差は、光干渉式膜厚測定装置（フィルメトリクス株式会社製、商品名：Ｆ８０）を用いて求めた。
研磨速度（ＲＲ）＝（研磨前後での酸化珪素膜の膜厚差［ｎｍ］）／（研磨時間：１［ｍｉｎ］）【０１２８】
【表１】
0006965998.tif 000002